(57)【要約】【課題】成形品の端部での箔バリの発生を抑えることができ、箔バリ処理専用の治具や、箔バリ処理の工程を不要にすることができるインモールド成形品を提供する。【解決手段】本発明にかかるインモールド成形品は、成形品表面に転写フィルム２０２を有するインモールド成形品において、転写フィルム２０２の接着層３０６にフィラー３０７を備えたものである。【選択図】図３
2012192698.tif 000002
【特許請求の範囲】
【請求項１】
成形品表面に転写フィルムを有するインモールド成形品において、粒子の体積の少なくとも一部が前記転写フィルムの接着層に含まれるフィラーを備えることを特徴とするインモールド成形品。
【請求項２】
成形品の端部における前記フィラーの密度が、前記成形品の中央部よりも大きいことを特徴とする請求項１に記載のインモールド成形品。
【請求項３】
前記フィラーの平均粒子径が、前記転写フィルムの接着層の最も厚い箇所の膜厚よりも大きいことを特徴とする請求項１もしくは２のいずれかに記載のインモールド成形品。
【請求項４】
前記転写フィルムの接着層の表面が凹凸状態であることを特徴とする請求項１もしくは２のいずれかに記載のインモールド成形品。
【請求項５】
成形樹脂に前記フィラーの粒子の体積の一部が埋没されていることを特徴とする請求項１ないし４のいずれかに記載のインモールド成形品。
【請求項６】
前記フィラーに多孔質性のフィラーが含有されていることを特徴とする請求項１ないし５のいずれかに記載のインモールド成形品。
【請求項７】
前記フィラーが無機フィラーであることを特徴とする請求項１ないし６のいずれかに記載のインモールド成形品。
【請求項８】
キャリアフィルム上に転写フィルムが設けられたインモールド成形用フィルムにおいて、粒子の体積の少なくとも一部が前記転写フィルムの接着層に含まれるフィラーを備えることを特徴とするインモールド成形用フィルム。
【請求項９】
前記フィラーの平均粒子径が、前記転写フィルムの接着層の最も厚い箇所の膜厚よりも大きいことを特徴とする請求項８に記載のインモールド成形用フィルム。
【請求項１０】
前記転写フィルムの接着層の表面が凹凸状態であることを特徴とする請求項８に記載のインモールド成形用フィルム。
【請求項１１】
前記フィラーに多孔質性のフィラーが含有されていることを特徴とする請求項８ないし１０のいずれかに記載のインモールド成形用フィルム。
【請求項１２】
前記フィラーが無機フィラーであることを特徴とする請求項８ないし１１のいずれかに記載のインモールド成形用フィルム。
【請求項１３】
前記転写フィルムが保護層またはハードコート層と、アンカー層と、転写層と、接着層とで構成され、前記キャリアフィルムがベースフィルムと剥離層とで構成されていることを特徴とする請求項８ないし１２のいずれかに記載のインモールド成形用フィルム。
【請求項１４】
第１金型と第２金型の間に、請求項８ないし１３のいずれかに記載のインモールド成形用フィルムを配置し、
前記第１金型と前記第２金型を型締めし、
前記第１金型と前記第２金型を型締めして形成したキャビティに樹脂を流し込み、
前記キャビティに流し込まれた前記樹脂を冷却し、
前記第１金型と前記第２金型を型開きして、前記インモールド成形用フィルムのキャリアフィルムから転写フィルムを剥がし、
表面に前記転写フィルムを有するインモールド成形品を取り出す
ことを特徴とするインモールド成形品の製造方法。
【請求項１５】
前記キャビティに流し込まれた前記樹脂を冷却する際に、成形品の端部のフィラーの密度が、成形品の中央部よりも大きいことを特徴とする請求項１４に記載のインモールド成形品の製造方法。
【請求項１６】
前記キャビティに前記樹脂を流し込むためのゲートからの距離Ａの位置におけるフィラーの密度をｄＡとし、前記ゲートからの距離Ｂの位置におけるフィラーの密度をｄＢとしたとき、前記キャビティに流し込まれた前記樹脂を冷却する際に、キャビティ内において前記ゲートからの距離の関係がＡ＜Ｂの場合、前記フィラーの密度の関係がｄＡ＜ｄＢとなることを特徴とする請求項１４もしくは１５のいずれかに記載のインモールド成形品の製造方法。
【請求項１７】
前記第１金型と前記第２金型を型開きする際に、成形品の端部で、隣接するフィラーの粒子の外周間の最短の距離を結ぶ線に沿って転写フィルムが切断されることを特徴とする請求項１４ないし１６のいずれかに記載のインモールド成形品の製造方法。
【請求項１８】
前記キャビティに流し込まれる前記樹脂に、フィラーの粒子の体積の一部が埋没されることを特徴とする請求項１４ないし１７のいずれかに記載のインモールド成形品の製造方法。
【発明の詳細な説明】
【技術分野】
【０００１】
本発明は、成形品表面に転写フィルムを有するインモールド成形品、インモールド成形用フィルム、およびインモールド成形品の製造方法に関する。
【背景技術】
【０００２】
インモールド成形は、成形品の表面に、例えば色、絵柄、模様等の意匠を装飾したり、ＵＶコート層や導電性皮膜等を形成する工法であり、具体的には、例えば、様々な絵柄が印刷された転写層（着色層）あるいはＵＶコート層や導電性皮膜等となる転写層（機能層）を有する転写フィルムをキャリアフィルムによって金型内へ搬送して取り付け、その金型内の転写フィルムへ向けて射出成形樹脂を射出して、金型内で転写フィルムと射出成形樹脂とを一体成形するものである。
【０００３】
しかしながら、従来のインモールド成形では、成形品の端部（端面）に箔バリが発生し易く、そのため、箔バリを処理するための工程が必要であった。箔バリの処理方法としては、射出成形後に、人手で処理するか、もしくは専用の治具を用いて処理する方法がある（例えば、特許文献１を参照。）。以下、図１１〜図１３を用いて、前記特許文献１に記載された従来の箔バリ処理方法を説明する。
【０００４】
図１１は従来のインモールド成形用の加飾フィルムの層構成を示す断面図である。加飾フィルムは、成形品の表面を加飾する目的で使用されるインモールド成形用フィルムである。
【０００５】
図１１に示すように、加飾フィルム１１０は大きく分けて、成形品に転写されないキャリアフィルム２０１と、成形品の表面に転写される転写フィルム２０２で構成される。
【０００６】
加飾フィルム１１０を更に詳細に説明すると、キャリアフィルム２０１は、加飾フィルム１１０（転写フィルム２０２）を連続的に金型内へ供給する役割を果たすＰＥＴやアクリルフィルム等からなるベースフィルム３０１と、ベースフィルム３０１と転写フィルム２０２とを剥離させるための剥離層３０２とで構成される。また、成形品の表面に転写される転写フィルム２０２は、保護層またはハードコート層３０３と、アンカー層３０４と、着色層３０５と、接着層３０６とで構成される。保護層またはハードコート層３０３は、成形品の最表面で傷、ゴミ等から転写フィルム２０２を守る役割を果たす。アンカー層３０４は、保護層またはハードコート層３０３と着色層３０５とを繋ぐ役割を果たす。着色層（転写層）３０５は、成形品の表面に色、絵柄、模様等の意匠を付与する役割を果たす。接着層３０６は、射出成形樹脂に転写フィルム２０２を接着させる役割を果たす。以上のように加飾フィルム１１０は複数層で構成されている。
【０００７】
続いて、インモールド成形品の製造プロセスについて、図１２を用いて説明する。図１２は、加飾フィルムを用いて、表面が加飾されたインモールド成形品を製造するプロセスを示しているが、ＵＶコート層や導電性皮膜等となる転写層を有するインモールド成形用フィルムを用いて、表面にＵＶコート層や導電性皮膜等の機能層が形成されたインモールド成形品を製造する工程も、以下で説明する製造工程と同様の工程である。
【０００８】
まず、工程Ｓ１において、着色層に施された色、絵柄、模様等の所定の意匠が、固定型１と可動型２との間の所定の位置に配置されるように、図示しない箔送り装置を用いて加飾フィルム１１０を送る。このとき、加飾フィルム１１０はベースフィルム３０１が可動型２を向いており、接着層３０６が固定型１を向いている。
【０００９】
固定型１と可動型２との間に加飾フィルム１１０を配置した後、工程Ｓ２において、可動型２を動かして、固定型１と可動型２を型締めする。
【００１０】
次に、工程Ｓ３において、固定型１のゲート３より加飾フィルム１１０の接着層に向けて溶融した射出成形樹脂４を射出し、固定型１と可動型２を型締めして形成したキャビティ内に注入する。これにより、工程Ｓ４において、溶融した射出成形樹脂４がキャビティ内に充填される。さらに、工程Ｓ４において、溶融した射出成形樹脂４の充填完了後、溶融した射出成形樹脂４を所定の温度まで冷却して固化する。
【００１１】
その後、工程Ｓ５において、可動型２を動かして、固定型１と可動型２を型開きする。この際、固化した射出成形樹脂４の表面に接着された転写フィルム２０２がキャリアフィルム２０１から剥がれる。これにより、これにより、成形品表面に転写フィルム２０２のみが転写されたインモールド成形品５を得る。インモールド成形品５は、その最表面が転写フィルム２０２の保護層またはハードコート層で覆われた状態となる。その後、固定型１から突き出しピン６を押し出して、インモールド成形品５を取り出す。
【００１２】
取り出されたインモールド成形品５には、最終製品となる部分に、製品には不要なスプルー部５ａが付いている。
【００１３】
以上説明した製造プロセスにおいて、射出成形樹脂４の表面に接着された転写フィルム２０２がキャリアフィルム２０１から引き剥がされる際（工程Ｓ５）に、インモールド成形品５の端部（端面）で転写フィルムが綺麗に剥離せずに、転写する必要のない転写フィルムの一部もキャリアフィルム２０１から剥がれ、インモールド成形品５の端部に引っ付き、残存することがある。そのインモールド成形品５の端部に残存する、本来は転写する必要のない転写フィルムの一部が箔バリ３０８となる。図１２の工程Ｓ５には、部分Ｑを拡大して、成形品の端部に発生した箔バリ３０８を示している。
【００１４】
インモールド成形品の製造時にスプール部以外に余分な取り代を設けない場合の箔バリの処理方法としては、金型から取り出したインモールド成形品の最終製品となる部分の端面に残存する箔バリを、射出成形後の後工程で人手によりカッターナイフ等を用いて成形品から切り離す方法が一般的に採用されている。
【００１５】
また、図１３に示すように、成形品８の最終製品部８ａの外側に余分な取り代部８ｂを設けることもある。この場合、成形品８を最終製品部８ａと不要な取り代部８ｂに切り離すための切断工程が必要となる。この切断工程には、切断専用の治具として、図１３に示すような一対のカッター７を用いる。
【００１６】
カッター７は切断歯７ａとそれを固定する台座７ｂで構成されており、切断歯７ａは、最終製品部８ａの寸法に合わせて配置されている。具体的には、切断位置は、図１３（ｂ）に示すように、最終製品部８ａと取り代部８ｂとの境に設けられた傾斜面８ｃ上に設定する。
【００１７】
この切断専用治具である一対のカッター７を用いて成形品８を最終製品部８aと不要な取り代部８ｂに切り離す場合、図１３（ｂ）に示すように、成形品８の傾斜面８ｃを切断位置として、一対のカッター７の切断歯７ａで成形品８を挟み込むことで、取り代部８ｂを成形品８から切り離して最終製品を得る。
【先行技術文献】
【特許文献】
【００１８】
【特許文献１】特開２００１-２６０１６８号公報
【発明の概要】
【発明が解決しようとする課題】
【００１９】
以上説明したように、従来のインモールド成形品の製造方法では箔バリが発生し易く、射出成形後に、成形品の箔バリを処理をするための後工程が必要であった。そのため、この後工程のコストの分だけコスト高となっていた。また、箔バリのみの処理が難しい場合には、取り代を設けて、射出成形後に成形品の端部をカットしてバリ処理をする方法が採用されている。この方法でも、取り代をカットするための後工程が必要であった。さらに、余分な取り代を成形するための材料が必要であった。そのため、後工程のコストと取り代の材料のコストの分だけコスト高となっていた。
【００２０】
本発明は、射出成形後のバリ処理を不要とすることができ、また余分な成形品の取り代も不要とすることができるインモールド成形品、インモールド成形用フィルム、およびインモールド成形品の製造方法を提供することを目的とする。
【課題を解決するための手段】
【００２１】
上記目的を達成するために、本発明のインモールド成形品は、成形品表面に転写フィルムを有するインモールド成形品において、粒子の体積の少なくとも一部が前記転写フィルムの接着層に含まれるフィラーを備えることを特徴とする。
【００２２】
また、本発明のインモールド成形品は、成形品の端部における前記フィラーの密度が、前記成形品の中央部よりも大きくてもよい。
【００２３】
また、本発明のインモールド成形品は、前記フィラーの平均粒子径が、前記転写フィルムの接着層の最も厚い箇所の膜厚よりも大きくてもよい。
【００２４】
また、本発明のインモールド成形品は、前記転写フィルムの接着層の表面が凹凸状態であってもよい。
【００２５】
また、本発明のインモールド成形品は、成形樹脂に前記フィラーの粒子の体積の一部が埋没されていてもよい。
【００２６】
また、本発明のインモールド成形品は、前記フィラーに多孔質性のフィラーが含有されていてもよい。
【００２７】
また、本発明のインモールド成形品は、前記フィラーが無機フィラーであってもよい。
【００２８】
本発明のインモールド成形用フィルムは、キャリアフィルム上に転写フィルムが設けられたインモールド成形用フィルムにおいて、粒子の体積の少なくとも一部が前記転写フィルムの接着層に含まれるフィラーを備えることを特徴とする。
【００２９】
また、本発明のインモールド成形用フィルムは、前記フィラーの平均粒子径が、前記転写フィルムの接着層の最も厚い箇所の膜厚よりも大きくてもよい。
【００３０】
また、本発明のインモールド成形用フィルムは、前記転写フィルムの接着層の表面が凹凸状態であってもよい。
【００３１】
また、本発明のインモールド成形用フィルムは、前記フィラーに多孔質性のフィラーが含有されていてもよい。
【００３２】
また、本発明のインモールド成形用フィルムは、前記フィラーが無機フィラーであってもよい。
【００３３】
また、本発明のインモールド成形用フィルムは、前記転写フィルムが保護層またはハードコート層と、アンカー層と、転写層と、接着層とで構成され、前記キャリアフィルムがベースフィルムと剥離層とで構成されていてもよい。
【００３４】
本発明のインモールド成形品の製造方法は、
第１金型と第２金型の間に、粒子の体積の少なくとも一部が転写フィルムの接着層に含まれるフィラーを備えたインモールド成形用フィルムを配置し、
前記第１金型と前記第２金型を型締めし、
前記第１金型と前記第２金型を型締めして形成したキャビティに樹脂を流し込み、
前記キャビティに流し込まれた前記樹脂を冷却し、
前記第１金型と前記第２金型を型開きして、前記インモールド成形用フィルムのキャリアフィルムから転写フィルムを剥がし、
表面に前記転写フィルムを有するインモールド成形品を取り出す
ことを特徴とする。
【００３５】
また、本発明のインモールド成形品の製造方法は、前記キャビティに流し込まれた前記樹脂を冷却する際に、成形品の端部の前記フィラーの密度が、成形品の中央部よりも大きくてもよい。
【００３６】
また、本発明のインモールド成形品の製造方法は、前記キャビティに前記樹脂を流し込むためのゲートからの距離Ａの位置における前記フィラーの密度をｄＡとし、前記ゲートからの距離Ｂの位置におけるフィラーの密度をｄＢとしたとき、前記キャビティに流し込まれた前記樹脂を冷却する際に、キャビティ内において前記ゲートからの距離の関係がＡ＜Ｂの場合、前記フィラーの密度の関係がｄＡ＜ｄＢであってもよい。
【００３７】
また、本発明のインモールド成形品の製造方法は、前記第１金型と前記第２金型を型開きする際に、成形品の端部で、隣接するフィラーの粒子の外周間の最短の距離を結ぶ線に沿って転写フィルムが切断されてもよい。
【００３８】
また、本発明のインモールド成形品の製造方法は、前記キャビティに流し込まれる前記樹脂に、前記フィラーの粒子の体積の一部が埋没されてもよい。
【発明の効果】
【００３９】
本発明によれば、金型のゲートを向いて配置される転写フィルムの接着層にフィラーが含有されているので、インモールド成形品の製造時に、成形品の端部（端面）に箔バリが発生し難くなる。その結果、射出成形後の箔バリ処理の工程を不要にすることができ、また余分な成形品の取り代を設ける必要もなくなる。
【００４０】
詳しくは、金型のゲートを向いて配置される転写フィルムの接着層にフィラーが含有されていると、射出成形時に、溶融した射出成形樹脂が接着層に接触して、熱可塑性樹脂で形成されている接着層が軟化され、溶融した射出成形樹脂の流れと同期して接着層内で樹脂の流動が起こる際に、接着層に分散されているフィラーが接着層内での樹脂の流動に合わせて成形品の端部（端面）へ流され、溶融した射出成形樹脂の金型内への充填が完了したときには、成形品の端部で、フィラーの密度が大きくなるとともに、接着層を形成している樹脂の密度が疎となる。つまり、成形品の端部では、隣接するフィラーの粒子間の密着度が弱くなる。したがって、成形品の端部は、転写フィルムの接着部にクラックが起こり易い状態となる。そのため、金型内の射出成形樹脂が十分に冷却されて型開きが行われる際に、成形品の端部で、隣接するフィラーの粒子間にクラックが生じ、成形品の表面に転写された転写フィルムと、それに続く成形品の表面に転写されていない転写フィルムとの間で、接着層のクラックを起点に亀裂が入り、転写フィルムの箔切れが起こる。その結果、成形品の端部での箔バリの発生を抑制できる。
【００４１】
以上のように、転写フィルムの接着層へフィラーを分散させておくことで、射出成形樹脂の表面に接着された転写フィルムがキャリアフィルムから引き剥がされる際に、成形品の端部（端面）で転写フィルムに亀裂が入り易くなるため、箔バリが発生せず成形品の端面での箔バリ処理が不要なインモールド成形品を得ることができる。
【図面の簡単な説明】
【００４２】
【図１】本発明の実施の形態１におけるインモールド成形用の加飾フィルムの層構成を示す断面図
【図２】本発明の実施の形態１におけるインモールド成形品の製造工程を示す工程断面図
【図３】本発明の実施の形態１におけるインモールド成形品の製造工程の一部を示す工程断面図
【図４】本発明の実施の形態１におけるインモールド成形品の拡大断面図
【図５】本発明の実施の形態２におけるインモールド成形品の製造工程の一部を示す工程断面図
【図６】本発明の実施の形態２におけるインモールド成形用の加飾フィルムをロール状に巻き取った状態を説明するための図
【図７】本発明の実施の形態３におけるインモールド成形用の加飾フィルムの層構成を示す断面図
【図８】本発明の実施の形態３におけるインモールド成形品の製造工程の一部を示す工程断面図
【図９】本発明の実施の形態３におけるインモールド成形品の製造工程の一部を示す工程断面図
【図１０】本発明の実施の形態３におけるインモールド成形用の加飾フィルムをロール状に巻き取った状態を説明するための図
【図１１】従来のインモールド成形用の加飾フィルムの層構成を示す断面図
【図１２】従来のインモールド成形品の製造工程を示す工程断面図
【図１３】従来のインモールド成形品の箔バリ処理用の治具を説明するための図
【発明を実施するための形態】
【００４３】
以下、本発明の実施の形態について、図面を参照しながら説明する。なお、同じ構成要素には同じ符号を付して、重複する説明を省略する場合もある。また、図面は、理解しやすくするために、それぞれの構成要素を主体に模式的に示している。また図示された各構成要素の厚み、長さ、個数等は図面作成の都合上から、実際とは異なる。
【００４４】
また、インモールド成形用フィルムとして加飾フィルムを例に説明を行うが、インモールド成形用フィルムは、以下で説明する加飾フィルムに限定されるものではなく、層構成が異なる加飾フィルムや、成形品表面にＵＶコート層等の機能層を付与するインモールド成形用フィルムにも適用可能であり、成形品の端部（端面）での箔バリの発生を抑えることができる。
【００４５】
（実施の形態１）
図１は、本発明の実施の形態１におけるインモールド成形用の加飾フィルムの層構成を示す断面図である。図１において、図１１〜図１３に示す要素に対応する要素には同一の符号を付して、重複する説明を省略する。
【００４６】
図１に示す加飾フィルム１００は連続フィルムであり、キャリアフィルム２０１と転写フィルム２０２で構成される。
【００４７】
キャリアフィルム２０１を構成するベースフィルム３０１には、一般的に膜厚が２０μｍ〜１００μｍの間のものが使用される。また、転写フィルム２０２は、一般的に２μ〜５０μｍの間の膜厚で構成される。この実施の形態では、５０μｍの膜厚のベースフィルム３０１を使用した。また、剥離層３０２は、乾燥後の平均膜厚が３μｍ程度となるように形成した。また、転写フィルム２０２は、乾燥後に膜厚の最も厚い箇所が２２μｍ程度となるように形成した。詳しくは、転写フィルム２０２の乾燥後の各層の平均膜厚が、保護層またはハードコート層３０３が５μｍ、アンカー層３０４が３μｍ、転写層の一例である着色層３０５が１０μｍ、接着層３０６が４μｍとなるように形成した。また、保護層またはハードコート層３０３には、ＵＶアフターキュアタイプを使用した。
【００４８】
この実施の形態１における加飾フィルム１００では、転写フィルム２０２の接着層３０６内に無機フィラー３０７が分散されている。
【００４９】
無機フィラー３０７の種類は、成形品の表面に着色層によって施される意匠への影響の少ない半透明なシリカ、タルク等が有効であるが、成形品の端部（端面）での箔バリの発生を抑えることができるものであればよく、特に限定されるものではない。また、例えばシリカを例にすると、シリカにも球状シリカやコロイダルシリカ、粉砕シリカ、多孔質シリカ等があるが、成形品の端部での箔バリの発生を抑えることができるものであればよく、特に限定されるものではない。
【００５０】
この実施の形態１では、乾燥後の平均膜厚が４μｍ、最も厚い箇所の膜厚が５μｍ程度、最も薄い箇所の膜厚が３．５μｍ程度となる接着層３０６を形成し、無機フィラー３０７として平均粒子径（カタログ値）が２μｍの球状シリカを使用した。また、接着層３０６を形成する熱可塑性樹脂にウレタンタイプの接着剤を使用した。無機フィラー３０７を重量比で接着剤１００重量部に対して２重量部の割合で分散させた後、スクリーン印刷で接着層３０６を形成した。
【００５１】
無機フィラー３０７の添加量は、成形品の端部（端面）での箔バリの発生を抑えることができれば、特に限定されるものではないが、同じ添加量でも、接着剤の種類と無機フィラー３０７の平均粒子径の大きさによって粘性が変わることを考慮して選択する。高粘性の接着剤は印刷または塗工時の取り扱いが難しくなるためである。一般的には、無機フィラー３０７の添加量が多くなれば高粘性になる傾向にある。無機フィラー３０７として、平均粒子径が２μｍの球状シリカを用いた場合は、接着剤１００重量部に対して０.５重量部〜３０重量部の添加量で分散させるのが粘性の点で好ましいことがわかった。なお、粘度調整の観点から平均粒子径が異なる無機フィラーを混ぜて分散させてもよい。
【００５２】
接着剤のタイプは熱可塑性樹脂であればよく、接着剤の主材料の樹脂は特に限定されるものではない。接着剤の主材料の樹脂には、例えば、アクリル系、塩化ビニル系などを使用することができ、接着層３０６に隣接する層に使用する材料との相性に合わせて選定すればよい。
【００５３】
無機フィラー３０７を含有させた接着剤による接着層３０６の形成方法についても特に限定されるものではなく、接着層を形成する際に使用される一般的な印刷方法、例えばスクリーン印刷、グラビア印刷、インクジェット印刷を使用してもよいし、接着層以外の層を形成するのに使用される印刷方法を使用してもよい。また、接着層を形成する方法は印刷方法に限定されるものではなく、例えば、コーターのような塗工機を用いて形成してもよい。なお、接着層を形成する方法によって好適な接着剤の粘性の範囲が異なるので、接着層を形成する方法に合せて、接着剤の種類や無機フィラー３０７の添加量等を選定して、接着剤の粘度調整を行うのがよい。
【００５４】
続いて、以上説明した加飾フィルム１００を用いたインモールド成形品の製造プロセスについて、図２を用いて説明する。但し、図２において、図１、図１１〜図１３に示す要素に対応する要素には同一の符号を付して、重複する説明を省略する。
【００５５】
図２は、加飾フィルムを用いて、表面が加飾されたインモールド成形品を製造するプロセスを示しているが、ＵＶコート層や導電性皮膜等となる転写層を有するインモールド成形用フィルムを用いて、表面にＵＶコート層や導電性皮膜等の機能層が形成されたインモールド成形品を製造する工程も、以下で説明する製造工程と同様の工程である。
【００５６】
まず、工程Ｓ１１において、着色層３０５に施された色、絵柄、模様等の所定の意匠が、第１金型または第２金型の一例である固定型１０１と、第２金型または第１金型の一例である可動型１０２との間の所定の位置に配置されるように、箔送り装置１０３を用いて加飾フィルム１００を送る。このとき、加飾フィルム１００はベースフィルム３０１が可動型１０２を向いており、接着層３０６が固定型１０１を向いている。
【００５７】
固定型１０１と可動型１０２との間に加飾フィルム１００を配置した後、工程Ｓ１２において、可動型１０２のキャビティ面に開口されている吸引穴１０４で加飾フィルム１００を吸引して、可動型１０２のキャビティ面に加飾フィルム１００を装着する。これにより、キャビティ面が加飾フィルム１００で賦形される。また、このとき、図示されていないフィルム押さえ機構で加飾フィルム１００の外周を固定し位置決めする。
【００５８】
その後、工程Ｓ１３において、可動型１０２を動かして、固定型１０１と可動型１０２を型締めする。
【００５９】
次に、工程Ｓ１４において、固定型１０１のゲート１０５より加飾フィルム１００の接着層３０６に向けて溶融した射出成形樹脂１０６を射出し、固定型１０１と可動型１０２を型締めして形成したキャビティ内に注入する。これにより、工程Ｓ１５において、溶融した射出成形樹脂１０６がキャビティ内に充填される。さらに、工程Ｓ１５において、溶融した射出成形樹脂１０６の充填完了後、溶融した射出成形樹脂１０６を所定の温度まで冷却して固化する。
【００６０】
その後、工程Ｓ１６において、可動型１０２を動かして、固定型１０１と可動型１０２を型開きする。この際、固化した射出成形樹脂１０６の表面に接着された転写フィルム２０２がキャリアフィルム２０１から剥がれる。これにより、成形品表面に転写フィルム２０２のみが転写されたインモールド成形品１０７を得る。インモールド成形品１０７は、その最表面が転写フィルム２０２の保護層またはハードコート層３０３で覆われた状態となる。
【００６１】
次に、工程Ｓ１７において、固定型１０１から突き出しピン１０８を押し出して、インモールド成形品１０７を取り出す。
【００６２】
インモールド成形品１０７の取り出し完了後、工程Ｓ１８において、次の成形に備えて、可動型１０２の吸引穴１０４による加飾フィルム１００（キャリアフィルム２０１）のキャビティ面への吸着を止め、箔送り装置１０３により加飾フィルム１００を送る。これにより、着色層に施された次の成形に使用する色、絵柄、模様等の所定の意匠が、固定型１０１と可動型１０２との間の所定の位置に配置される。
【００６３】
以上説明した動作を繰り返して連続成形する。
【００６４】
以上のように、この実施の形態１における加飾フィルム１００を使用したインモールド成形品の製造工程も、基本的には図１２に示す従来の製造工程と同じである。
【００６５】
続いて、この実施の形態１における加飾フィルム１００を用いることにより成形品の端部（端面）での箔バリの発生が抑制されることについて、図３を用いて説明する。
【００６６】
図３（ａ）は、この実施の形態１における加飾フィルム１００を用いたインモールド成形品の製造工程のうち図２に示す工程Ｓ１４を抜き出して示す工程断面図、図３（ｃ）は、この実施の形態１における加飾フィルム１００を用いたインモールド成形品の製造工程のうち図２に示す工程Ｓ１５を抜き出して示す工程断面図、図３（ｅ）は、この実施の形態１における加飾フィルム１００を用いたインモールド成形品の製造工程のうち図２に示す工程Ｓ１６を抜き出して示す工程断面図である。図３において、図１、図２、図１１〜図１３に示す要素に対応する要素には同一の符号を付して、重複する説明を省略する。
【００６７】
図３（ａ）に示す工程１４では、ゲート１０５から金型内へ溶融した射出成形樹脂１０６が接着層３０６に向けて射出される。このとき、溶融した射出成形樹脂１０６の熱により、熱可塑性樹脂で形成される接着層３０６が軟化すると同時に、図３（ｂ）に示すように、溶融した射出成形樹脂１０６の充填作用により、溶融した射出成形樹脂１０６の流れに同期して、接着層３０６内でも樹脂の流動が起こる。
【００６８】
図３（ｂ）は図３（ａ）における部分Ａの拡大図であり、詳しくは、金型のゲート付近を拡大して示している。図３（ｂ）には、溶融した射出成形樹脂１０６の流動を矢印４０１で示し、接着層３０６内で起こる樹脂の流動を矢印４０２で示している。
【００６９】
この図３（ｂ）に示す接着層３０６内での樹脂の流動４０２に合せて、つまり溶融した射出成形樹脂１０６の流動４０１に同期して、接着層３０６内に分散されている無機フィラー３０７も接着層３０６内で移動する。そして、図３（ｃ）に示す工程１５において、溶融した射出成形樹脂１０６が金型のキャビティ内にほぼ充填されたときには、溶融した射出成型樹脂１０６の流動に同期して無機フィラー３０７が移動したことにより、ゲート１０５付近の無機フィラー３０７の密度は小さくなっている。逆に、図３（ｄ）に示すように、ゲート１０５から離れた、固定型１０１と可動型１０２の嵌合部である金型パーティングライン部（以下、金型ＰＬ部と称す。）１０９付近、つまり成形品の最外周部（端部）付近の無機フィラー３０７の密度は、溶融した射出成形樹脂１０６の流動作用により大きくなっている。
【００７０】
したがって、ゲート１０５から距離Ａだけ離れた位置の接着層３０６に含有される無機フィラー３０７の密度をｄＡとし、ゲート１０５から距離Ｂだけ離れた位置の接着層３０６に含有される無機フィラー３０７の密度をｄＢとしたとき、金型のキャビティ内においてゲート１０５からの距離の関係がＡ＜Ｂの場合、接着層３０６内に含有されている無機フィラー３０７の密度の関係はｄＡ＜ｄＢとなる。
【００７１】
図３（ｄ）は図３（ｃ）における部分Ｂの拡大図であり、詳しくは、成形品の端部（端面）付近を拡大して示している。さらに、図３（ｄ）には、部分Ｃにおける接着層３０６の拡大平面図も示している。
【００７２】
このように、ゲート付近における無機フィラー３０７の分散密度が小さくなり、成形品の最外周部付近（金型ＰＬ部１０９付近）における無機フィラー３０７の分散密度が大きくなった状態で、金型のキャビティ内に充填されている射出成形樹脂１０６が冷やされる。
【００７３】
金型のキャビティに充填されている射出成形樹脂１０６が固化された後、図３（ｅ）に示す工程１６において型開きが行われ、それにより、固化した射出成形樹脂１０６の表面に接着された転写フィルム２０２がキャリアフィルム２０１から剥がされる。このとき、金型ＰＬ部１０９付近（成形品の端部付近）では、無機フィラー３０７の密度が高く、無機フィラー３０７の粒子間の距離が近づいており、逆に接着層３０６を形成している樹脂の密度が疎な状態となっているため、接着層３０６内での無機フィラー３０７の粒子間の密着強度が弱い状態となっている。
【００７４】
そのため、型開きの動作（具体的には可動型１０２の降下動作）により金型ＰＬ部１０９付近の接着層３０６に加わる力が作用して、金型ＰＬ部１０９付近で、隣接する無機フィラーの粒子間にクラックが発生する。そして、射出成形樹脂１０６の表面に接着された転写フィルムと、それに続く射出成形樹脂の表面に接着されていない転写フィルムとの間で、接着層３０６のクラックを起点に亀裂が入り、図３（ｆ）に示すように、隣接する無機フィラー３０７の粒子の外周間の最短の距離を結ぶ線に沿って接着層３０６、着色層３０５、アンカー層３０４、および、保護層またはハードコート層３０３が切断されて、転写フィルム２０２の箔切れが金型ＰＬ部１０９付近で起こる。その結果、成形品の端部（端面）での箔バリの発生を抑制でき、箔バリの無いインモールド成形品を得ることができる。
【００７５】
図３（ｆ）は図３（ｅ）における部分Ｄの拡大図であり、詳しくは、成形品の端部（端面）付近を拡大して示している。さらに、図３（ｆ）には、部分Ｅにおける接着層３０６の拡大平面図も示している。
【００７６】
なお、接着層３０６に無機フィラー３０７を分散させると、接着層３０６の透明性が落ちる場合がある。そのため、成形品の表面を加飾する意匠の面で接着層３０６に透明性が必要な場合、透明性が必要とされる箇所には、無機フィラー３０７を含有しない接着剤もしくは無機フィラー３０７の分散量を減らした接着剤を用い、箔バリが発生し易い成形品の端部（金型ＰＬ部１０９）付近には、無機フィラー３０７を必要な量で分散させた接着剤を用いて、接着層３０６を形成するといった具合に、無機フィラーの量が異なる複数種類の接着剤を用いて接着層３０６を形成してもよい。
【００７７】
また、接着層は１層に限定されるものではなく、成形品の端部（端面）での箔バリの発生を防止できるのであれば、接着層を複数層で形成してもよい。
【００７８】
また、図示はしないが、射出成形樹脂に接触する転写フィルムの最表層が接着層と着色層の役割を兼務しており、その転写フィルムの最表層が熱可塑性のインキで形成されている場合には、その転写フィルムの最表層にフィラーを分散させることで、成形品の端部（端面）での箔バリの発生を防止することができる。転写フィルムの最表層が接着層と着色層の役割を兼務する構成には、１層からなる着色層が接着層の役割を兼務している構成と、複数層からなる接着層のうち射出成形樹脂に接触する最表層が接着層の役割を兼務している構成がある。
【００７９】
図４は、この実施の形態１における加飾フィルム１００を使用したインモールド成形品１０７の断面図である。図４において図１〜図３、図１１〜図１３に示す要素に対応する要素には同一の符号を付して、重複する説明を省略する。
【００８０】
接着層３０６に無機フィラー３０７を分散させた加飾フィルム１００を使用した場合、射出成形時に、無機フィラー３０７の一部が部分的に、接着層３０６に接触する溶融した射出成形樹脂１０６の表面に埋没し、その状態で射出成形樹脂１０６が固化して、図４に示すように、インモールド成形品１０７は、固化した樹脂成形品１０６の表面に無機フィラー３０７の一部が部分的に埋没した状態となる。その結果、固化した射出成形樹脂１０６の表面高度が高くなり、固化した射出成形樹脂１０６の表面に打痕、引っかき傷等が付き難い状態となる。つまりは、凹み難くなる。
【００８１】
また、無機フィラー３０７として多孔質シリカを接着層３０６内に分散させた場合は、射出成形樹脂１０６の表面硬度が高くなる他に、空気中の水分を無機フィラー３０７（多孔質シリカ）が吸着することにより、固化した射出成形樹脂１０６の内部に水分が吸収されず、固化した射出成形樹脂１０６の加水分解による劣化を防止できる。また、無機フィラー３０７として多孔質シリカを接着層３０６内に分散させた場合、加飾フィルムを保管しておく際にも接着層３０６内に分散された無機フィラー３０７（多孔質シリカ）が空気中の水分を吸着するので、接着層３０６を形成する樹脂の加水分解が起こり難く、加飾フィルムの品質劣化の防止を図ることができる。
【００８２】
（実施の形態２）
前述した実施の形態１におけるインモールド成形品は基本的には問題になることはない。但し、成形品の端部（端面）での箔切れをさらに良好に起こさせたい場合には、以下で説明する実施の形態２のほうが、より効果的である。
【００８３】
この実施の形態２は、接着層に分散させる無機フィラーの寸法が、前述した実施の形態１と異なる。具体的には、加飾フィルム１００の接着層３０６に分散させる無機フィラー３０７として、乾燥後の接着層３０６の最も厚い箇所の膜厚よりも平均粒子径（カタログ値）が大きいものを選択している。以下、この実施の形態２について、前述した実施の形態１と異なる点を中心に説明する。
【００８４】
図５（ａ）は、この実施の形態２における加飾フィルム１００を用いたインモールド成形品の製造工程のうち図２に示す工程Ｓ１４を抜き出して示す工程断面図、図５（ｃ）は、この実施の形態２における加飾フィルム１００を用いたインモールド成形品の製造工程のうち図２に示す工程Ｓ１５を抜き出して示す工程断面図、図５（ｅ）は、この実施の形態２における加飾フィルム１００を用いたインモールド成形品の製造工程のうち図２に示す工程Ｓ１６を抜き出して示す工程断面図である。図５において、図１〜図４、図１１〜図１３に示す要素に対応する要素には同一の符号を付して、重複する説明を省略する。
【００８５】
この実施の形態２では、乾燥後の平均膜厚が４μｍ、最も厚い箇所の膜厚が５μｍ程度、最も薄い箇所の膜厚が３．５μｍ程度となる接着層３０６を形成し、無機フィラー３０７として平均粒子径（カタログ値）が５μｍの球状シリカを使用した。無機フィラー３０７の添加量は、前述した実施の形態１と同様に、接着剤１００重量部に対して０.５重量部〜３０重量部の添加量が粘性の点で望ましい。
【００８６】
図５（ａ）に示す工程１４では、実施の形態１で説明したように、ゲート１０５から金型内へ溶融した射出成形樹脂１０６が接着層３０６に向けて射出され、その溶融した射出成形樹脂１０６の熱により、熱可塑性樹脂で形成される接着層３０６が軟化すると同時に、溶融した射出成形樹脂１０６の充填作用により、溶融した射出成形樹脂１０６の流れ４０１に同期して、接着層３０６内でも樹脂の流動が起こる。
【００８７】
このとき、図５（ｂ）に示すように、無機フィラー３０７の平均粒子径が接着層３０６の膜厚よりも充分に大きいので、無機フィラー３０７が、接着層３０６の表面から突出している部分で、溶融した射出成形樹脂１０６の射出圧力を直接受ける。したがって、接着層３０６の平均膜厚よりも平均粒子径の小さい無機フィラーを用いた実施の形態１に比べて、溶融した射出成形樹脂１０６の流れに同期して無機フィラー３０７が流動し易い状態となる。図５（ｂ）は図５（ａ）における部分Ｆの拡大図であり、詳しくは、金型のゲート付近を拡大して示している。
【００８８】
そして、図５（ｃ）に示す工程１５において、溶融した射出成形樹脂１０６が金型のキャビティ内にほぼ充填されるときには、溶融した射出成形樹脂１０６の流動作用によって、図５（ｄ）に示すように、金型ＰＬ部１０９付近へ無機フィラー３０７が移動してくる。図５（ｄ）には、無機フィラー３０７の移動を矢印４０３で示している。図５（ｄ）は図５（ｃ）における部分Ｇの拡大図であり、詳しくは、成形品の端部（端面）付近を拡大して示している。さらに、図５（ｄ）には、部分Ｈにおける接着層３０６の拡大平面図も示している。
【００８９】
この実施の形態２では、無機フィラー３０７の平均粒子径が接着層３０６の膜厚よりも充分に大きいので、金型ＰＬ部１０９付近の無機フィラー３０７の分散密度が、接着層３０６の平均膜厚よりも平均粒子径の小さい無機フィラー３０７を用いた実施の形態１に比べて顕著に大きくなる。したがって、金型ＰＬ部１０９付近では、実施の形態１に比べて、無機フィラー３０７の粒子間の距離がより近づいており、接着層３０６を形成している樹脂の密度もより疎な状態となっている。そのため、図５（ｅ）に示す工程１６で型開きが行われて、型開きの動作（具体的には可動型１０２の降下動作）により転写フィルム２０２の箔切れが起こる際には、実施の形態１に比べて、金型ＰＬ部１０９付近で、隣接する無機フィラーの粒子間にクラックがより発生し易い状態となっている。
【００９０】
したがって、実施の形態１に比べて、射出成形樹脂の表面に接着された転写フィルムと、それに続く射出成形樹脂の表面に接着されていない転写フィルムとの間で、接着層３０６のクラックを起点にした亀裂がより入り易く、図５（ｆ）に示すように接着層３０６、着色層３０５、アンカー層３０４、および、保護層またはハードコート層３０３が金型ＰＬ部１０９付近で切断される際に、実施の形態１に比べて、より切断され易くなる。その結果、実施の形態１に比べて、成形品の端部（端面）での箔バリの発生をより抑制することができる。
【００９１】
図５（ｆ）は図５（ｅ）における部分Ｉの拡大図であり、詳しくは、成形品の端部（端面）付近を拡大して示している。さらに、図５（ｆ）には、部分Ｊにおける接着層３０６の拡大平面図も示している。
【００９２】
また、この実施の形態２では、乾燥後の接着層３０６の最も厚い箇所の膜厚よりも大きい平均粒子径の無機フィラー３０７を使用している。そのため、図５（ｄ）に示すように、金型ＰＬ部１０９付近（金型の外周部）で、接着層３０６の表面から無機フィラー３０７が飛び出して、無機フィラー３０７と固定型１０１が接触するので、接着層３０６と固定型１０１が直接、接することが少なくなる。その結果、金型温度よりも接着層３０６を形成している樹脂の軟化点が低い場合でも、金型の外周部での接着層３０６の軟化が起こり難くなるので、固定型１０１の外周部への接着層３０６の融着が発生し難くなる。
【００９３】
また、この実施の形態２における加飾フィルム１００は、加飾フィルム１００をロール状に巻き取る際に接着層３０６がベースフィルム３０１に固着するブロッキングを防止することができる。以下、この作用効果について図６を用いて説明する。
【００９４】
図６（ａ）は、ロール状に巻いた状態の加飾フィルム１００の側面図、図６（ｂ）はロール状に巻いた状態の加飾フィルム１００の正面図である。また、図６（ｃ）は、図６（ｂ）における部分Ｋの拡大断面図である。図６において、図１〜図５、図１１〜図１３に示す要素に対応する要素には同一の符号を付して、重複する説明を省略する。
【００９５】
この実施の形態２のように、乾燥後の接着層３０６の最も厚い箇所の膜厚よりも大きい平均粒子径（カタログ値）の無機フィラー３０７を使用した場合、図６（ｃ）に示すように、加飾フィルム１００をロール状に巻き取る際に、接着層３０６に分散された無機フィラー３０７がベースフィルム３０１に接触するので、接着層３０６がベースフィルム３０１に直接、接することがない。そのため、接着層３０６がタック性（粘着性）を有する場合に、巻き取り時の巻き圧が加わることで起こり易いブロッキングを防止することができる。
【００９６】
（実施の形態３）
図７は、本発明の実施の形態３におけるインモールド成形用の加飾フィルムの層構成を示す断面図である。図７において、図１〜図６、図１１〜図１３に示す要素に対応する要素には同一の符号を付して、重複する説明を省略する。
【００９７】
この実施の形態３は、図７に示すように、接着層３０６の表面が凹凸状態である点で、前述した実施の形態１と異なる。このように、接着層３０６の表面を凹凸状態にすることで、実施の形態２のように乾燥後の接着層３０６の最も厚い箇所の膜厚よりも平均粒子径（カタログ値）の大きな無機フィラーを使用することなく、実施の形態１に比べて、射出成形時に、溶融した射出成形樹脂１０６の流動作用に同期して無機フィラー３０７がより流動し易くなり、金型ＰＬ部１０９付近の無機フィラー３０７の分散密度をより高めることができる。以下、この実施の形態３について、前述した実施の形態１と異なる点を中心に説明する。
【００９８】
この実施の形態３では、実施の形態１に比べて、接着層３０６への無機フィラー３０７の添加量を増やした。また、無機フィラー３０７の平均粒子径（カタログ値）として、乾燥後の接着層３０６の平均膜厚よりも小さい平均粒子径の範囲内でより大きな平均粒子径を選択した。このようにすることで、乾燥後の接着層３０６の表面粗さが大きくなり、図７に示すように、接着層３０６の表面の凹凸状態がより顕著となる。
【００９９】
例えば、乾燥後の平均膜厚が４μｍ、最も厚い箇所の膜厚が５μｍ、最も薄い箇所の膜厚が３．５μｍとなる接着層３０６を形成する場合、無機フィラー３０７として、平均粒子径が２μｍの球状シリカを使用して、重量比で接着剤１００重量部に対して無機フィラー３０７を３重量部以上で分散させると、より顕著な凹凸状態を得られる。
【０１００】
また、無機フィラー３０７の平均粒子径は、例えば、乾燥後の平均膜厚が４μｍ、最も厚い箇所の膜厚が５μｍ、最も薄い箇所の膜厚が３．５μｍとなる接着層３０６を形成する場合には、０．２μｍ〜４μｍの範囲から選択するのが、接着層３０６の表面を凹凸状態にする面から好ましい。
【０１０１】
なお、上記した無機フィラー３０７の平均粒子径と添加量の数値は一例であって、射出成形時に接着層３０６内での無機フィラー３０７の流動性を高めることができるものであればよい。
【０１０２】
以上説明した加飾フィルム１００を用いたインモールド成形品の製造プロセスは、実施の形態１で説明した製造プロセスと同様であり、固定型１０１と可動型１０２との間に配置するインモールド成形用フィルムに、図７に示す加飾フィルム１００を用いている点のみが異なるので、その説明は省略する。
【０１０３】
図８（ａ）は、この実施の形態３における加飾フィルム１００を用いたインモールド成形品の製造工程のうち図２に示す工程Ｓ１４を抜き出して示す工程断面図、図８（ｂ）は図８（ａ）における部分Ｌの一部の拡大図である。図８において、図１〜図７、図１１〜図１３に示す要素に対応する要素には同一の符号を付して、重複する説明を省略する。
【０１０４】
図８（ａ）に示す工程Ｓ１４では、溶融した射出成形樹脂１０６が金型内へ射出される。このとき、図８（ｂ）に示すように、加飾フィルム１００の接着層３０６の表面が凹凸状態となっているため、溶融した射出成形樹脂１０６が接着層３０６の凹凸部の凹部に入り込み、接着層３０６と射出成形樹脂１０６との界面の面積が大きくなる。そのため、溶融した射出成形樹脂１０６の熱が加飾フィルム１００によく伝わり、その溶融した射出成形樹脂１０６からの熱によって、接着層３０６内での樹脂の流動がより激しくなる。図８（ｂ）に、溶融した射出成形樹脂１０６から加飾フィルム１００へ伝わる熱を矢印４０４で示す。
【０１０５】
このように溶融した射出成形樹脂１０６からの伝熱作用が高まることで、実施の形態１に比べて、無機フィラー３０７が接着層３０６内でより流動し易い状態となり、無機フィラー３０７が外周部へ更に移動し易くなる。その結果、金型ＰＬ部１０９付近の接着層３０６内の無機フィラー３０７の分散密度が、実施の形態１に比べて、より顕著に大きくなる。したがって、金型ＰＬ部１０９付近では、実施の形態１に比べて、無機フィラー３０７の粒子間の距離がより近づいており、接着層３０６を形成している樹脂の密度もより疎な状態となっている。
【０１０６】
その結果、実施の形態２と同様に、工程１６において型開きが行われる際に、金型ＰＬ部１０９付近で、実施の形態１に比べて、隣接する無機フィラーの粒子間にクラックがより発生し易くなり、射出成形樹脂の表面に接着された転写フィルムと、それに続く射出成形樹脂の表面に接着されていない転写フィルムとの間で、接着層３０６のクラックを起点にした亀裂がより入り易くなり、接着層３０６、着色層３０５、アンカー層３０４、および、保護層またはハードコート層３０３が金型ＰＬ部１０９付近でより切断され易くなる。
【０１０７】
以上の理由により、実施の形態１に比べて、成形品の端面（端部）での箔バリの発生をより抑制することができる。その上、この実施の形態３では、接着層３０６の表面が凹凸状態であるので、凹凸部の凹部では膜厚が薄くなっている。そのため、その膜厚が薄い部位を起点にクラックが入り易いので、成形品の端部での箔切れが更に効果的に起こり易い。
【０１０８】
また、この実施の形態３によれば、接着層３０６を形成している樹脂の軟化点よりも金型温度が高い場合でも、金型の外周部での接着層３０６の軟化が起こり難く、固定型１０１の外周部への接着層３０６の融着が発生し難くなる。以下、この作用効果について図９を用いて説明する。
【０１０９】
図９（ａ）は、この実施の形態３における加飾フィルム１００を用いたインモールド成形品の製造工程のうち図２に示す工程Ｓ１２を抜き出して示す工程断面図であり、図９（ｂ）は図９（ａ）における部分Ｍ（部分Ｍは、金型の外周部である。）の拡大断面図である。また、図９（ｃ）は、この実施の形態３における加飾フィルム１００を用いたインモールド成形品の製造工程のうち図２に示す工程Ｓ１４を抜き出して示す工程断面図であり、図９（ｄ）は図９（ｃ）における部分Ｎ（部分Ｎは、金型の外周部である。）の拡大断面図である。また、図９（ｅ）は、この実施の形態３における加飾フィルム１００を用いたインモールド成形品の製造工程のうち図２に示す工程Ｓ１６を抜き出して示す工程断面図であり、図９（ｆ）は図９（ｅ）における部分Ｏ（部分Ｏは、金型の外周部である。）の拡大断面図である。図９において、図１〜図８、図１１〜図１３に示す要素に対応する要素には同一の符号を付して、重複する説明を省略する。
【０１１０】
図９（ａ）に示す工程Ｓ１２は、可動型１０２のキャビティ面に開口されている吸引穴１０４により加飾フィルム１００が吸引されて、可動型１０２のキャビティ面に加飾フィルム１００が装着される工程であり、型締め前であるため、図９（ｂ）に示すように、金型の外周部の接着層３０６の表面の凹凸形状は、ある一定の形状を保った状態である。
【０１１１】
図９（ｃ）に示す工程Ｓ１４は、ゲート１０５から金型内へ溶融した射出成形樹脂１０６が接着層３０６へ向けて射出される工程であり、型締め後であるため、型締め圧力により、金型の外周部において固定型１０１と可動型１０２からの応力が加飾フィルム１００に最も加わった状態となる。このとき、図９（ｄ）に示すように、接着層３０６の表面が凹凸状態となっているため、型締め圧力による加圧力が、分散された状態で接着層３０６の凸部に加わる。そのため、接着層３０６の凹凸形状は、完全に潰されることなく、変形する程度で留まる。図９（ｄ）には、型締め圧力による加圧力を矢印４０５で示す。
【０１１２】
したがって、図９（ｅ）に示す工程Ｓ１６において型開きが行われたときには、図９（ｆ）に示すように、金型の外周部において接着層３０６の凹凸形状は変形した状態で残る。
【０１１３】
以上のように、この実施の形態３によれば、図９（ｄ）に示すように、型締めされても接着層３０６の凹凸形状は完全には潰されず、凸部と凹部が残るので、接着層３０６を形成している樹脂の軟化点よりも金型温度が高い成形条件であっても、潰れずに残った凸部によって、金型の外周部において接着層３０６と固定型１０１との接触面積が小さくなり、さらに、潰れずに残った凹部に形成される空気層の断熱効果と相俟って、金型の外周部において固定型１０１からの金型温度が接着層３０６へ伝熱し難くなる。その結果、固定型１０１の外周部への接着層３０６の融着が発生し難くなる。
【０１１４】
また、この実施の形態３における加飾フィルム１００は、加飾フィルム１００をロール状に巻き取る際に接着層３０６がベースフィルム２０１に固着するブロッキングを防止することができる。以下、この作用効果について図１０を用いて説明する。
【０１１５】
図１０（ａ）は、ロール状に巻いた状態の加飾フィルム１００の側面図、図１０（ｂ）はロール状に巻いた状態の加飾フィルム１００の正面図である。また、図１０（ｃ）は、図１０（ｂ）における部分Ｐの拡大断面図である。図１０において、図１〜図９、図１１〜図１３に示す要素に対応する要素には同一の符号を付して、重複する説明を省略する。
【０１１６】
この実施の形態３のように、接着層３０６の表面を凹凸状態にした場合、図１０（ｃ）に示すように、加飾フィルム１００をロール状に巻き取る際に、接着層３０６とベースフィルム３０１との接触面積が小さくなる。そのため、接着層３０６がタック性（粘着性）を有する場合に、巻き取り時の巻き圧が加わることで起こり易いブロッキングを防止することができる。
【０１１７】
なお、以上の各実施の形態では、転写フィルムに含有させるフィラーとして無機フィラーを例に説明を行ったが、成形品の端部（端面）での箔バリの発生を抑えることができるものであれば、有機フィラーを使用してもよい。
【産業上の利用可能性】
【０１１８】
本発明にかかるインモールド成形品、インモールド成形用フィルム、およびインモールド成形品の製造方法は、成形品の端部での箔バリの発生を起こり難くして、箔バリ処理の工程を不要とし、また専用の箔バリ処理治具も不要とすることができる。したがって、テレビやオーディオなどのＡＶ機器や携帯電話等の外装成形品、自動車の外装成形部品等の用途に適用できる。
【符号の説明】
【０１１９】
１      固定型
２      可動型
３      ゲート
４      射出成形樹脂
５      インモールド成形品
５ａ    スプルー部
６      突き出しピン
７      カッター
７ａ    切断刃
７ｂ    台座
８      インモールド成形品
８ａ    最終製品部
８ｂ    取り代部
８ｃ    傾斜面
１００      加飾フィルム
１０１      固定型
１０２      可動型
１０３      箔送り装置
１０４      吸引穴
１０５      ゲート
１０６      射出成形樹脂
１０７      インモールド成形品
１０８      突き出しピン
１０９      金型パーティングライン部（金型ＰＬ部）
１１０      加飾フィルム
２０１      キャリアフィルム
２０２      転写フィルム
３０１      ベースフィルム
３０２      剥離層
３０３      保護層またはハードコート層
３０４      アンカー層
３０５      着色層
３０６      接着層
３０７      無機フィラー
３０８      箔バリ
【図１】
2012192698.tif 000003
【図２】
2012192698.tif 000004
【図３】
2012192698.tif 000005
【図４】
2012192698.tif 000006
【図５】
2012192698.tif 000007
【図６】
2012192698.tif 000008
【図７】
2012192698.tif 000009
【図８】
2012192698.tif 000010
【図９】
2012192698.tif 000011
【図１０】
2012192698.tif 000012
【図１１】
2012192698.tif 000013
【図１２】
2012192698.tif 000014
【図１３】
2012192698.tif 000015